(57)【要約】【課題】  短波長のレーザーによって記録再生が可能で、優れた記録特性を有する光情報記録媒体を提供。  上記光情報記録媒体を用い、情報の高密度記録が可能な情報記録方法を提供。【解決手段】  記録層を基板上に有する光情報記録媒体であって、記録層が、少なくとも、下記一般式（Ｉ）または下記一般式（II）で表される記録用色素を含有していることを特徴とする光情報記録媒体。【化１】2005053058.tif 000023【化２】2005053058.tif 000024［一般式（Ｉ）および一般式（II）中、ＡおよびＢはそれぞれ芳香環または芳香族ヘテロ環を表し、Ｌ1は連結基を表し、ｎは１〜３の整数を表す。］  また、記録層を基板上に有する光情報記録媒体への情報記録方法であって、レーザの波長が４４０ｎｍ以下であり、記録層が、少なくとも、上記一般式（Ｉ）または上記一般式（II）で表される記録用色素を含有することを特徴とする情報記録方法。【選択図】  なし【特許請求の範囲】
【請求項１】
レーザー照射により情報の記録が可能な記録層を基板上に有する光情報記録媒体であって、
前記記録層が、少なくとも、下記一般式（Ｉ）または下記一般式（II）で表される記録用色素を含有していることを特徴とする光情報記録媒体。
【化１】
2005053058.tif 000018
【化２】
2005053058.tif 000019
［一般式（Ｉ）および一般式（II）中、ＡおよびＢはそれぞれ芳香環または芳香族ヘテロ環を表し、Ｌ1は連結基を表し、ｎは１〜３の整数を表す。］
【請求項２】
前記記録用色素が、下記一般式（III）で表される化合物であることを特徴とする請求項１記載の光情報記録媒体。
【化３】
2005053058.tif 000020
［一般式（III）中、Ｘ1〜Ｘ4は各々独立に置換基を表し、ｎｘ1〜ｎｘ4は０〜４の整数を表し、ｎｘ1〜ｎｘ4が２以上の整数を表すとき、複数のＸ1〜Ｘ4はそれぞれ同じでも異なっていてもよい。Ｌ2は、一般式（Ｉ）のＬ1に同義の基を表す。］
【請求項３】
前記基板が透明な円盤状基板であり、その少なくとも一方の面側に、トラックピッチ０．２〜０．８μｍのプレグルーブが形成され、該プレグルーブが形成された面側に記録層が形成されていることを特徴とする請求項１または２に記載の光情報記録媒体。
【請求項４】
金属からなる光反射層を有することを特徴とする請求項１〜３のいずれかに記載の光情報記録媒体。
【請求項５】
保護層を有することを特徴とする請求項１〜４のいずれかに記載の光情報記録媒体。
【請求項６】
レーザー照射により情報の記録が可能な記録層を基板上に有する光情報記録媒体への情報記録方法であって、
前記レーザの波長が４４０ｎｍ以下であり、
前記記録層が、少なくとも、下記一般式（Ｉ）または下記一般式（II）で表される記録用色素を含有することを特徴とする情報記録方法。
【化４】
2005053058.tif 000021
【化５】
2005053058.tif 000022
［一般式（Ｉ）および一般式（II）中、ＡおよびＢはそれぞれ芳香環または芳香族ヘテロ環を表し、Ｌ1は連結基を表し、ｎは１〜３の整数を表す。］
【発明の詳細な説明】
【技術分野】
【０００１】
本発明は、レーザーを用いて情報の記録および再生が可能な光情報記録媒体および情報記録方法に関するものである。特に、本発明は、波長４４０ｎｍ以下の短波長レーザーを用いて情報を記録するのに適したヒートモード型の光情報記録媒体および情報記録方法に関するものである。
【背景技術】
【０００２】
従来から、レーザーにより一回限りの情報の記録が可能な光情報記録媒体（光ディスク）が知られている。この光情報記録媒体は、追記型ＣＤ（所謂ＣＤ−Ｒ）とも称され、その代表的な構造は、透明な円盤状基板上に有機色素からなる記録層、金などの金属からなる光反射層、さらに樹脂製の保護層がこの順に積層状態で設けられている。そして、このＣＤ−Ｒへの情報の記録は、近赤外域のレーザー（通常は７８０ｎｍ付近の波長のレーザー）をＣＤ−Ｒに照射することにより行われ、記録層の照射部分がその光を吸収して局所的に温度上昇し、物理的あるいは化学的変化（例えば、ピットの生成）が生じてその光学的特性を変えることにより、情報が記録される。
【０００３】
一方、情報の読み取り（再生）もまた記録用のレーザーと同じ波長のレーザーを照射することにより行われ、記録層の光学的特性が変化した部位（記録部分）と変化しない部位（未記録部分）との反射率の違いを検出することにより情報が再生される。
【０００４】
近年、記録密度のより高い光情報記録媒体が求められている。このような要望に対して、追記型デジタル・ヴァサタイル・ディスク（所謂ＤＶＤ−Ｒ）と称される光情報記録媒体が上市されている（例えば、「日経ニューメディア」別冊「ＤＶＤ」、１９９５年発行）。このＤＶＤ−Ｒは、照射されるレーザーのトラッキングのための案内溝（プレグルーブ）がＣＤ−Ｒに比べて半分以下（０．７４〜０．８μｍ）と狭く形成された透明な円盤状基板上に、色素からなる記録層、そして通常はこの記録層上に光反射層、そして更に必要により保護層を設けてなるディスクを二枚、あるいは該ディスクと同じ形状の円盤状保護基板とを該記録層を内側にして接着剤で貼り合わせた構造を有している。ＤＶＤ−Ｒへの情報の記録再生は、可視レーザー（通常は、６３０ｎｍ〜６８０ｎｍの範囲の波長のレーザー）を照射することにより行われ、ＣＤ−Ｒより高密度の記録が可能であるとされている。
【０００５】
最近、インターネット等のネットワークやハイビジョンＴＶが急速に普及している。また、ＨＤＴＶ（Ｈｉｇｈ  Ｄｅｆｉｎｉｔｉｏｎ  Ｔｅｌｅｖｉｓｉｏｎ）の放映も間近にひかえて、画像情報を安価簡便に記録するための大容量を有する記録媒体の要求が高まっている。ＤＶＤ−Ｒは、大容量の記録媒体としての地位をある程度までは確保できるものの、将来の要求に対応できる程の充分大きな記録容量を有しているとは言えない。そこで、ＤＶＤ−Ｒよりも更に短波長のレーザーを用いることによって記録密度を向上させ、より大きな記録容量を備えた光ディスクの開発が進められている。
【０００６】
例えば、有機色素を含む記録層を有する光情報記録媒体において、記録層側から光反射層側に向けて波長５３０ｎｍ以下のレーザーを照射することにより、情報の記録再生を行う記録再生方法が種々開示されている（例えば、特許文献１〜１２参照）。具体的には、記録層の色素として、ポルフィリン化合物、アゾ系色素、金属アゾ系色素、キノフタロン系色素、トリメチンシアニン色素、ジシアノビニルフェニル骨格色素、クマリン化合物等を用いた光ディスクに、青色（波長４３０ｎｍ、４８８ｎｍ）又は青緑色（波長５１５ｎｍ）のレーザーを照射することにより情報の記録再生を行う情報記録再生方法が提案されている。
【０００７】
しかし、本発明者の検討では、上記の光情報記録媒は実用上、感度、そして反射率や変調度などの記録特性においては尚充分でないことから更に改良を要することが判明した。また、湿熱安定性、光安定性に関しても充分ではなく、改良が求められている。さらに、形成される記録膜の強度や膜質についても問題があり、改良が必要である。
【０００８】
このような改良を目的として、１，２，３−トリアゾール化合物を記録層に有する光情報記録材料およびこれに発振波長４０５ｎｍのレーザーを照射して記録する方法が開示されている（例えば、特許文献１３参照）。しかし、かかる方法でも、好ましく挙げられていた光情報記録材料の性能は未だ満足するものではなかった。
【特許文献１】特開平４−７４６９０号公報
【特許文献２】特開平８−１２７１７４号公報
【特許文献３】特開平１１−５３７５８号公報
【特許文献４】特開平１１−３３４２０４号公報
【特許文献５】特開平１１−３３４２０５号公報
【特許文献６】特開平１１−３３４２０６号公報
【特許文献７】特開平１１−３３４２０７号公報
【特許文献８】特開２０００−４３４２３号公報
【特許文献９】特開２０００−１０８５１３号公報
【特許文献１０】特開２０００−１１３５０４号公報
【特許文献１１】特開２０００−１４９３２０号公報
【特許文献１２】特開２０００−１５８８１８号公報
【特許文献１３】特開２００２−１７２８６５号公報
【発明の開示】
【発明が解決しようとする課題】
【０００９】
以上から、本発明の課題は、ＣＤ−ＲやＤＶＤ−Ｒよりも更に短波長のレーザー、特に波長４４０ｎｍ以下のレーザーによって記録再生が可能であり、かつ、優れた記録特性を有する光情報記録媒体を提供することである。
また、本発明の課題は、湿熱安定性、光安定性に優れた光情報記録媒体を提供することにもある。
さらに、本発明の課題は、短波長レーザーに対して高い感度を示す記録用色素を含む記録層を設けた光情報記録媒体を用いることにより、情報の高密度記録が可能な情報記録方法を提供することでもある。
【課題を解決するための手段】
【００１０】
これらの課題は下記本発明により達成することができる。すなわち、本発明は、レーザー照射により情報の記録が可能な記録層を基板上に有する光情報記録媒体であって、
前記記録層が、少なくとも、下記一般式（Ｉ）または下記一般式（II）で表される記録用色素を含有していることを特徴とする光情報記録媒体である。
【００１１】
【化１】
2005053058.tif 000002
【００１２】
【化２】
2005053058.tif 000003
【００１３】
一般式（Ｉ）および一般式（II）中、ＡおよびＢはそれぞれ芳香環または芳香族ヘテロ環を表し、Ｌ1は連結基を表し、ｎは１〜３の整数を表す。
【００１４】
前記記録用色素は、下記一般式（III）で表される化合物であることが好ましい。
【００１５】
【化３】
2005053058.tif 000004
【００１６】
一般式（III）中、Ｘ1〜Ｘ4は各々独立に置換基を表し、ｎｘ1〜ｎｘ4は０〜４の整数を表し、ｎｘ1〜ｎｘ4が２以上の整数を表すとき、複数のＸ1〜Ｘ4はそれぞれ同じでも異なっていてもよい。Ｌ2は、一般式（Ｉ）のＬ1に同義の基を表す。
【００１７】
前記基板は、透明な円盤状基板であり、その少なくとも一方の面側に、トラックピッチ０．２〜０．８μｍのプレグルーブが形成され、該プレグルーブが形成された面側に記録層が形成されていることが好ましい。
【００１８】
金属からなる光反射層を有することが好ましく、また、保護層を有することが好ましい。
【００１９】
また、本発明は、レーザー照射により情報の記録が可能な記録層を基板上に有する光情報記録媒体への情報記録方法であって、前記レーザの波長が４４０ｎｍ以下であり、前記記録層が、少なくとも、上記一般式（Ｉ）または上記一般式（II）で表される記録用色素を含有することを特徴とする情報記録方法である。
【発明の効果】
【００２０】
本発明の光情報記録媒体は、短波長（例えば、４４０ｎｍ以下の波長）のレーザーに対して高い反射率を示し、かつ、高い変調度を与えることができる。従って、本発明によれば、ＣＤ−ＲやＤＶＤ−Ｒの場合よりも情報の高密度記録が可能となり、更に大容量の情報の記録が可能な光情報記録媒体を提供することができる。
また、本発明の情報記録方法によれば、上記光情報記録媒体に対し、４４０ｎｍ以下の短波長レーザーを用いても、情報の高密度記録ができる。
【発明を実施するための最良の形態】
【００２１】
［光情報記録媒体］
本発明の光情報記録媒体は、レーザー照射により情報の記録が可能な記録層を基板上に有し、前記記録層が、少なくとも、下記一般式（Ｉ）または下記一般式（II）で表される記録用色素を含有している。
【００２２】
【化４】
2005053058.tif 000005
【００２３】
【化５】
2005053058.tif 000006
【００２４】
一般式（Ｉ）および一般式（II）中、ＡおよびＢはそれぞれ芳香環または芳香族ヘテロ環を表し、Ｌ1は連結基を表し、ｎは１〜３の整数を表す。
【００２５】
一般式（Ｉ）で表される化合物は、Ｌ1で連結されるその連結様式に特徴がある。すなわち、２つの部分構造（Ａおよび３つの窒素原子が縮合して形成される縮合環とＢとを含む部分構造）がＬ1で連結される場合に、Ｌ1の一方はＡに、他方はＢに連結されることに特徴がある。このような連結形式によって、高反射率、高変調度等の効果が発現することが見出された。
【００２６】
また、上記一般式（II）で表される記録用色素は、Ａおよび３つの窒素原子が縮合して形成される縮合環が異なる以外は一般式（Ｉ）で表される記録用色素と同様で、Ｌ1で連結される連結様式を具備する。従って、当該一般式（II）で表される記録用色素を記録層に含有する場合も、既述の効果が発揮されることとなる。
【００２７】
以下、一般式（Ｉ）で表される化合物について詳しく説明する。
一般式（Ｉ）において、Ａ及びＢで表される芳香環の例としては、ベンゼン環、ナフタレン環、アントラセン環、フェナントレン環等の炭化水素芳香環が挙げられる。また、芳香族ヘテロ環の例としては、ピリジン環、ピリミジン環、キノリン環、フラン環、ピロール環、チオフェン環、ピラゾール環等の芳香族ヘテロ環を挙げることができる。これらのうち好ましいものは、ベンゼン環、ナフタレン環及びピリジン環であり、特に好ましいものはベンゼン環である。
【００２８】
一般式（Ｉ）において、Ａ及びＢで表される芳香環または芳香族ヘテロ環は、置換基を有していてもよい。その置換基の例としては、例えば、ハロゲン原子（フッ素原子、クロル原子、臭素原子、または沃素原子）、アルキル基（直鎖、分岐、環状のアルキル基で、ビシクロアルキル基、活性メチン基を含む）、アルケニル基、アルキニル基、アリール基、ヘテロ環基（置換する位置は問わない）、アシル基、アルコキシカルボニル基、アリールオキシカルボニル基、ヘテロ環オキシカルボニル基、カルバモイル基、Ｎ−ヒドロキシカルバモイル基、Ｎ−アシルカルバモイル基、Ｎ−スルホニルカルバモイル基、Ｎ−カルバモイルカルバモイル基、チオカルバモイル基、Ｎ−スルファモイルカルバモイル基、カルバゾイル基、カルボキシ基またはその塩、オキサリル基、オキサモイル基、シアノ基、カルボンイミドイル基（Ｃａｒｂｏｎｉｍｉｄｏｙｌ基）、ホルミル基、ヒドロキシ基、アルコキシ基（エチレンオキシ基もしくはプロピレンオキシ基単位を繰り返し含む基を含む）、アリールオキシ基、ヘテロ環オキシ基、アシルオキシ基、（アルコキシもしくはアリールオキシ）カルボニルオキシ基、カルバモイルオキシ基、スルホニルオキシ基、アミノ基、（アルキル，アリール，またはヘテロ環）アミノ基、アシルアミノ基、スルホンアミド基、ウレイド基、チオウレイド基、Ｎ−ヒドロキシウレイド基、イミド基、
【００２９】
（アルコキシもしくはアリールオキシ）カルボニルアミノ基、スルファモイルアミノ基、セミカルバジド基、チオセミカルバジド基、ヒドラジノ基、アンモニオ基、オキサモイルアミノ基、Ｎ−（アルキルもしくはアリール）スルホニルウレイド基、Ｎ−アシルウレイド基、Ｎ−アシルスルファモイルアミノ基、ヒドロキシアミノ基、ニトロ基、４級化された窒素原子を含むヘテロ環基（例えば、ピリジニオ基、イミダゾリオ基、キノリニオ基、イソキノリニオ基）、イソシアノ基、イミノ基、メルカプト基、（アルキル，アリール，またはヘテロ環）チオ基、（アルキル，アリール，またはヘテロ環）ジチオ基、（アルキルまたはアリール）スルホニル基、（アルキルまたはアリール）スルフィニル基、スルホ基またはその塩、スルファモイル基、Ｎ−アシルスルファモイル基、Ｎ−スルホニルスルファモイル基またはその塩、ホスフィノ基、ホスフィニル基、ホスフィニルオキシ基、ホスフィニルアミノ基、シリル基等が挙げられる。なお、ここで、「活性メチン基」とは２つの電子求引性基で置換されたメチン基を意味し、「電子求引性基」とはアシル基、アルコシキカルボニル基、アリールオキシカルボニル基、カルバモイル基、アルキルスルホニル基、アリールスルホニル基、スルファモイル基、トリフルオロメチル基、シアノ基、ニトロ基、カルボンイミドイル基（Ｃａｒｂｏｎｉｍｉｄｏｙｌ基）を意味する。
ここで、２つの電子求引性基は互いに結合して環状構造をとっていてもよい。また、「塩」とは、アルカリ金属、アルカリ土類金属、重金属などの陽イオンや、アンモニウムイオン、ホスホニウムイオンなどの有機の陽イオンを意味する。
【００３０】
これら置換基が炭素原子を有する時、その総炭素数は１〜３０程度が好ましく、さらに１〜２０程度がより好ましい。これら置換基は、これら置換基でさらに置換されていてもよい。
【００３１】
一般式（Ｉ）において、Ａ及びＢの置換基として好ましいものは、アルキル基、アリール基、アルコキシ基、アルキルチオ基、アリールチオ基、ハロゲン原子、シアノ基、アルコキシカルボニル基、カルバモイル基、アシルアミノ基、スルホンアミド基、スルファモイル基などである。
【００３２】
一般式（Ｉ）においてｎは１〜３の整数を表す。ｎは１又は２が好ましく、特に１が好ましい。
【００３３】
一般式（Ｉ）において、Ｌ1は連結基を表す。ここで、「連結基」とは、単結合、−Ｏ−、−Ｓ−、−ＮＲN−、−ＣＯ−、−ＳＯ2−、−ＳＯ−、−ＰＯ−、アルキレン基、アルケニレン基、アルキニレン基、アリーレン基、ヘテロ環基、などの基の単独もしくは組合せからなる連結基を表し、これらは置換基を有していてもよい。また、ＲNは水素原子、炭素数１〜２０のアルキル基、または、炭素数６〜１６のアリール基を表す。
【００３４】
Ｌ1は通常２価の連結基であるが、３価以上の連結基であってもよく、この場合には少なくとも連結基の一方で、ＡもしくはＢと２箇所以上で連結することになる。また、Ｌ1が同時に２つ以上存在していてもよい。
【００３５】
Ｌ1で表される連結基が上記の基の２つ以上の組み合わせからなる場合の具体例としては、−ＣＯＯ−、−ＣＯＮＨ−、−ＳＯ2ＮＨ−、−ＮＨＣＯＮＨ−、−ＣＯＣＯ−、−Ｏ−ＣＯ−Ｏ−、−ＣＯＮＨＣＯ−、−Ｏ−アルキレン（またはアリーレン）−ＣＯＮＨ−、−ＮＨＣＯ−アルキレン（またはアリーレン／例えばフェニレン）−ＣＯＮＨ−、−Ｏ−アルキレン（またはアリーレン）−Ｏ−、などの基を挙げることができる。
【００３６】
Ｌ1が有してもよい置換基としては、一般式（Ｉ）においてＡ及びＢの置換基の例として挙げたものと同じものが挙げられる。置換基としてはさらに、一般式（Ｉ）においてＬ1で連結される２つの部分構造（すなわちＡおよび３つの窒素原子が縮合して形成される縮合環とＢとを含む部分構造）を、さらに１つ以上含んでいてもよく、この場合、一般式（Ｉ）で表される化合物は、該部分構造を３つ以上含むことになる。
【００３７】
Ｌ1として好ましくは、単結合、−Ｏ−、−Ｓ−、−ＣＯ−、−ＳＯ2−、アルキレン基（例えばメチレン、ジメチルメチレン、エチレン）、アリーレン基（例えば−フェニレン−、−ナフチレン−）、−ＣＯＯ−、−ＣＯＮＨ−、−ＳＯ2ＮＨ−、−ＮＨＣＯＮＨ−、−Ｏ−フェニレン−Ｏ−等の基を挙げることができる。
【００３８】
一般式（Ｉ）または一般式（II）で表される記録用色素は、下記一般式（III）で表さ
れる化合物であることが好ましい。
【００３９】
【化６】
2005053058.tif 000007
【００４０】
一般式（III）中、Ｘ1〜Ｘ4は各々独立に置換基を表し、置換基としては一般式（Ｉ）におけるＡおよびＢが有していてもよい置換基と同じものが挙げられ、その好ましい範囲もまた同じである。ｎｘ1〜ｎｘ4は０〜４の整数を表し、ｎｘ1〜ｎｘ4が２以上の整数を表す時、複数のＸ1〜Ｘ4はそれぞれ同じでも異なっていてもよい。ｎｘ1〜ｎｘ4は好ましくは０〜２、より好ましくは０または１を表す。Ｌ2は一般式（Ｉ）のＬ1に同義の基を表し、その好ましい範囲もまた同じである。
【００４１】
本発明の一般式（Ｉ）、一般式（II）および一般式（III）で表される記録用色素は、
何れかの位置に置換基として、フッ素原子で置換されたアルキル基を部分構造として有することが、その好ましい例の１つとして挙げられる。
【００４２】
ここで、フッ素原子で置換されたアルキル基とは、炭素数１〜１５の、より好ましくは炭素数１〜１２の直鎖もしくは分岐のアルキル基である。例えば、トリフルオロメチル基、トリフルオロエチル基、ヘプタフルオロプロピル基、テトラフルオロプロピル基、ヘキサフルオロイソプロピル基、パーフルオロオクチル基、パーフルオロドデシル基などが挙げられる。これらアルキル基が置換基として直接置換されていても、あるいは他の置換基の一部として置換されていてもよい。
【００４３】
一般式（Ｉ）、一般式（II）および一般式（III）で表される記録用色素は、何れかの
位置に置換基として、歪のある環状構造を部分構造として有することが、その好ましい例の１つとして挙げられる。ここで、「歪のある環状構造」とは、３員環または４員環の、単環または縮合環の、炭化水素環またはヘテロ環構造を意味し、具体的には、シクロプロパン環、シクロブタン環、エポキシ環、アジリジン環、アゼチジン環、クワドリシクラン環、ベンゾシクロブタン環等の環構造が挙げられる。
【００４４】
一般式（Ｉ）、一般式（II）および一般式（III）で表される記録用色素は、光情報記
録媒体の記録層に適用することに鑑み、以下の特性を有することが好ましい。
（１）有機溶媒に対して、０．３ｗｔ％以上１０ｗｔ％以下溶解することが好ましく、特にテトラフルオロプロパノールに０．３ｗｔ％以上１０ｗｔ％以下溶解することが好ましい。
【００４５】
（２）融点が２００℃以上であることが好ましく、３００℃以上であることがより好ましい。
（３）分子量が３００以上２０００以下であることが好ましい。
【００４６】
（４）熱分解温度が２００℃以上５５０℃以下であることが好ましく、２５０℃以上５００℃以下であることがより好ましい。この際の重量減少は３０％以上が好ましく、５０％以上であることがより好ましい。
【００４７】
以下に、本発明で用いられる記録用色素として好ましい具体例を挙げるが、本発明はこれらに限定されるものではない。
【００４８】
【化７】
2005053058.tif 000008
【００４９】
【化８】
2005053058.tif 000009
【００５０】
【化９】
2005053058.tif 000010
【００５１】
【化１０】
2005053058.tif 000011
【００５２】
本発明の光情報記録媒体は、基板上に形成された記録層が、前記一般式（Ｉ）〜（III）で表される記録用色素を少なくとも１種含有すれば特に限定されず、種々の構成のものが含まれる。
【００５３】
本発明の光情報記録媒体は、一定のトラックピッチのプレグルーブが形成された円盤状基板上に、記録層、光反射層および保護層をこの順に有する構成、あるいは該基板上に光反射層、記録層および保護層をこの順に有する構成であることが好ましい。
また、一定のトラックピッチのプレグルーブが形成された透明な円盤状基板上に記録層及び光反射層が設けられてなる二枚の積層体が、それぞれの記録層が内側となるように接合された構成も好ましい。
【００５４】
本発明の光情報記録媒体は、より高い記録密度を達成するためにＣＤ−ＲやＤＶＤ−Ｒに比べて、より狭いトラックピッチのプレグルーブが形成された基板を用いることが可能である。この場合、トラックピッチは０．２〜０．８μｍの範囲にあることが好ましく、０．２５〜０．６μｍの範囲にあることがより好ましく、０．２７〜０．４μｍの範囲にあることがさらに好ましい。
プレグルーブの深さは、０．０３〜０．１８μｍの範囲にあることが好ましく、０．０５〜０．１５μｍの範囲にあることがより好ましく、０．０６〜０．１μｍの範囲にあることがさらに好ましい。
【００５５】
［光情報記録媒体の製造方法］
本発明の光情報記録媒体として、円盤状基板上に、記録層、光反射層、及び保護層をこの順に有する構成のものを例にとって、以下にその製造方法を説明する。
【００５６】
本発明の光情報記録媒体の基板は、従来の光情報記録媒体の基板として用いられている各種の材料から任意に選択することができる。基板材料としては、例えばガラス、ポリカーボネート、ポリメチルメタクリレート等のアクリル樹脂、ポリ塩化ビニル、塩化ビニル共重合体等の塩化ビニル系樹脂、エポキシ樹脂、アモルファスポリオレフィンおよびポリエステルなどを挙げることができ、所望によりそれらを併用してもよい。なお、これらの材料はフィルム状としてまたは剛性のある基板として使うことができる。上記材料の中では、耐湿性、寸法安定性および価格などの点からポリカーボネートが好ましい。
【００５７】
記録層が設けられる側の基板（既述のプレグルーブが形成されている面側の基板）には、平面性の改善、接着力の向上および記録層の変質防止の目的で、下塗層が設けられてもよい。下塗層の材料としては例えば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；およびシランカップリング剤などの表面改質剤を挙げることができる。下塗層は、上記物質を適当な溶剤に溶解または分散して塗布液を調製したのち、この塗布液をスピンコート、ディップコート、エクストルージョンコートなどの塗布法により基板表面に塗布することにより形成することができる。下塗層の層厚は一般に０．００５〜２０μｍの範囲にあり、好ましくは０．０１〜１０μｍの範囲である。
【００５８】
記録層の形成は、前記記録用色素、更に所望により、クエンチャー、結合剤などを溶剤に溶解して塗布液を調製し、次いでこの塗布液を基板表面に塗布して塗膜を形成したのち乾燥することにより行うことができる。塗布液の溶剤としては、酢酸ブチル、乳酸エチル、セロソルブアセテートなどのエステル；メチルエチルケトン、シクロヘキサノン、メチルイソブチルケトンなどのケトン；ジクロルメタン、１，２−ジクロルエタン、クロロホルムなどの塩素化炭化水素；ジメチルホルムアミドなどのアミド；メチルシクロヘキサンなどの炭化水素；ジブチルエーテル、ジエチルエーテル、テトラヒドロフラン、ジオキサンなどのエーテル；エタノール、ｎ−プロパノール、イソプロパノール、ｎ−ブタノール、ジアセトンアルコールなどのアルコール；２，２，３，３−テトラフルオロプロパノールなどのフッ素系溶剤；エチレングリコールモノメチルエーテル、エチレングリコールモノエチルエーテル、プロピレングリコールモノメチルエーテルなどのグリコールエーテル類などを挙げることができる。上記溶剤は使用する記録用色素の溶解性を考慮して単独で、あるいは二種以上を組み合わせて使用することができる。塗布液中にはさらに酸化防止剤、ＵＶ吸収剤、可塑剤、潤滑剤など各種の添加剤を目的に応じて添加してもよい。
【００５９】
結合剤を使用する場合に、結合剤の例としては、ゼラチン、セルロース誘導体、デキストラン、ロジン、ゴムなどの天然有機高分子物質；およびポリエチレン、ポリプロピレン、ポリスチレン、ポリイソブチレン等の炭化水素系樹脂、ポリ塩化ビニル、ポリ塩化ビニリデン、ポリ塩化ビニル・ポリ酢酸ビニル共重合体等のビニル系樹脂、ポリアクリル酸メチル、ポリメタクリル酸メチル等のアクリル樹脂、ポリビニルアルコール、塩素化ポリエチレン、エポキシ樹脂、ブチラール樹脂、ゴム誘導体、フェノール・ホルムアルデヒド樹脂等の熱硬化性樹脂の初期縮合物などの合成有機高分子を挙げることができる。記録層の材料として結合剤を併用する場合に、結合剤の使用量は、一般に記録用色素に対して０．０１倍量〜５０倍量（重量比）の範囲にあり、好ましくは０．１倍量〜５倍量（重量比）の範囲にある。このようにして調製される塗布液中の記録用色素の濃度は、一般に０．０１〜１０重量％の範囲にあり、好ましくは０．１〜５重量％の範囲にある。なお、記録用色素を複数使用する場合は、これらの合計量を基準に、塗布液中の記録用色素の濃度や、結合剤の使用量を設定する。
【００６０】
塗布方法としては、スプレー法、スピンコート法、ディップ法、ロールコート法、ブレードコート法、ドクターロール法、スクリーン印刷法などを挙げることができる。記録層は単層でも重層でもよい。記録層の層厚は一般に２０〜５００ｎｍの範囲にあり、好ましくは３０〜３００ｎｍの範囲にあり、より好ましくは５０〜１００ｎｍの範囲にある。
【００６１】
記録層には、記録層の耐光性を向上させるために、種々の褪色防止剤を含有させることができる。褪色防止剤としては、一般的に一重項酸素クエンチャーが用いられる。一重項酸素クエンチャーとしては、既に公知の特許明細書等の刊行物に記載のものを利用することができる。その具体例としては、特開昭５８−１７５６９３号、同５９−８１１９４号、同６０−１８３８７号、同６０−１９５８６号、同６０−１９５８７号、同６０−３５０５４号、同６０−３６１９０号、同６０−３６１９１号、同６０−４４５５４号、同６０−４４５５５号、同６０−４４３８９号、同６０−４４３９０号、同６０−５４８９２号、同６０−４７０６９号、同６３−２０９９９５号、特開平４−２５４９２号、特公平１−３８６８０号、及び同６−２６０２８号等の各公報、ドイツ特許３５０３９９号明細書、そして日本化学会誌１９９２年１０月号第１１４１頁などに記載のものを挙げることができる。
好ましい一重項酸素クエンチャーの例としては、下記の一般式（IV）で表される化合物を挙げることができる。
【００６２】
【化１１】
2005053058.tif 000012
【００６３】
一般式（IV）中、Ｒ21は置換基を有していてもよいアルキル基を表わし、そして、Ｑ-はアニオンを表わす。
また、一般式（IV）において、Ｒ21は置換されていてもよい炭素数１〜８のアルキル基が一般的であり、無置換の炭素数１〜６のアルキル基が好ましい。アルキル基の置換基としては、ハロゲン原子（例、Ｆ，Ｃｌ）、アルコキシ基（例、メトキシ、エトキシ）、アルキルチオ基（例、メチルチオ、エチルチオ）、アシル基（例、アセチル、プロピオニル）、アシルオキシ基（例、アセトキシ、プロピオニルオキシ）、ヒドロキシ基、アルコキシカルボニル基（例、メトキシカルボニル、エトキシカルボニル）、アルケニル基（例、ビニル）、アリール基（例、フェニル、ナフチル）を挙げることができる。これらの中で、ハロゲン原子、アルコキシ基、アルキルチオ基、アルコキシカルボニル基が好ましい。Ｑ-のアニオンの好ましい例としては、ＣｌＯ4-、ＡｓＦ6-、ＢＦ4-、及びＳｂＦ6-を挙げることができる。
一般式（IV）で表される化合物例を下記表１に示す。
【００６４】
【表１】
2005053058.tif 000013
【００６５】
前記一重項酸素クエンチャーなどの褪色防止剤の使用量は、記録用色素の量に対して、通常０．１〜５０重量％の範囲であり、好ましくは、０．５〜４５重量％の範囲、更に好ましくは、３〜４０重量％の範囲、特に好ましくは５〜２５重量％の範囲である。
【００６６】
記録層に隣接して、情報の再生時における反射率の向上の目的で光反射層を設けることが好ましい。光反射層の材料である光反射性物質はレーザーに対する反射率が高い物質であり、その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉなどの金属及び半金属あるいはステンレス鋼を挙げることができる。これらの物質は単独で用いてもよいし、あるいは二種以上の組合せで、または合金として用いてもよい。これらのうちで好ましいものは、Ｃｒ、Ｎｉ、Ｐｔ、Ｃｕ、Ａｇ、Ａｕ、Ａｌ及びステンレス鋼である。特に好ましくは、Ａｕ金属、Ａｇ金属、Ａｌ金属あるいはこれらの合金であり、最も好ましくは、Ａｇ金属、Ａｌ金属あるいはそれらの合金である。光反射層は、例えば、上記光反射性物質を蒸着、スパッタリングまたはイオンプレーティングすることにより基板もしくは記録層の上に形成することができる。光反射層の層厚は、一般的には１０〜３００ｎｍの範囲にあり、５０〜２００ｎｍの範囲にあることが好ましい。
【００６７】
光反射層もしくは記録層の上には、記録層などを物理的および化学的に保護する目的で保護層を設けることが好ましい。なお、ＤＶＤ−Ｒ型の光情報記録媒体の製造の場合と同様の形態、すなわち二枚の基板を記録層を内側にして張り合わせる構成をとる場合は、必ずしも保護層の付設は必要ではない。保護層に用いられる材料の例としては、ＳｉＯ、ＳｉＯ2、ＭｇＦ2、ＳｎＯ2、Ｓｉ3Ｎ4等の無機物質、熱可塑性樹脂、熱硬化性樹脂、ＵＶ硬化性樹脂等の有機物質を挙げることができる。保護層は、例えばプラスチックの押出加工で得られたフィルムを接着剤を介して反射層上にラミネートすることにより形成することができる。あるいは真空蒸着、スパッタリング、塗布等の方法により設けられてもよい。また、熱可塑性樹脂、熱硬化性樹脂の場合には、これらを適当な溶剤に溶解して塗布液を調製したのち、この塗布液を塗布し、乾燥することによっても形成することができる。ＵＶ硬化性樹脂の場合には、そのままもしくは適当な溶剤に溶解して塗布液を調製したのちこの塗布液を塗布し、ＵＶ光を照射して硬化させることによっても形成することができる。これらの塗布液中には、更に帯電防止剤、酸化防止剤、ＵＶ吸収剤等の各種添加剤を目的に応じて添加してもよい。保護層の層厚は一般には０．１μｍ〜１ｍｍの範囲にある。
【００６８】
以上の工程により、基板上に、記録層、光反射層そして保護層、あるいは基板上に、光反射層、記録層そして保護層が設けられた光情報記録媒体を製造することができる。
【００６９】
［光情報記録媒体への情報記録方法］
本発明の情報記録方法は、本発明の光情報記録媒体を用いて、例えば、次のように行れる。まず、光情報記録媒体を定線速度または定角速度にて回転させながら、基板側あるいは保護層側から半導体レーザーなどの記録用の光を照射する。この光の照射により、記録層がその光を吸収して局所的に温度上昇し、物理的あるいは化学的変化（例えば、ピットの生成）が生じてその光学的特性を変えることにより、情報が記録されると考えられる。
【００７０】
本発明においては、記録光として、４４０ｎｍ以下、好ましくは、３９０〜４１５ｎｍの範囲の発振波長を有する半導体レーザーが用いられる。好ましい光源としては、３９０〜４１５ｎｍの範囲の発振波長を有する青紫色半導体レーザー、中心発振波長８５０ｎｍの赤外半導体レーザーを光導波路素子を使って半分の波長にした中心発振波長４２５ｎｍの青紫色ＳＨＧレーザーを挙げることができる。中でも記録密度の点で青紫色半導体またはＳＨＧレーザーを用いることが特に好ましい。
【００７１】
上記のように記録された情報の再生は、光情報記録媒体を上記と同一の定線速度で回転させながら半導体レーザーを基板側あるいは保護層側から照射して、その反射光を検出することにより行うことができる。
【実施例】
【００７２】
次に、実施例により本発明を更に詳細に説明するが、本発明は以下の実施例に限定されるものではない。
【００７３】
［合成例１］
記録用色素（１）の合成：
【００７４】
【化１２】
2005053058.tif 000014
【００７５】
化合物（１−１）および化合物（１−２）から、記録用色素（１）を上記経路（反応式（１））によって合成した。具体的には、まず、化合物（１−１）２．７ｇ、化合物（１−２）３．２ｇ、酢酸パラジウム１５０ｍｇにトルエン５０ｍｌ、炭酸ナトリウム５ｇの水溶液５０ｍｌを加え、窒素気流下で攪拌しながらトリｔｅｒｔ−ブチルホスフィン２７０ｍｇを加えた。８０℃で１０時間攪拌後、１Ｎ塩酸を加えて有機相を抽出した。この有機相を硫酸ナトリウムで乾燥後溶媒を留去し、残った固体をシリカゲルカラムクロマトグラフィーで精製し、記録用色素（１）を２．４ｇ得た。
Ｍａｓｓ（ｐｏｓｉ）＝４６３
【００７６】
［合成例２］
記録用色素（１６）の合成：
【００７７】
【化１３】
2005053058.tif 000015
【００７８】
化合物（１６−１）および化合物（１６−２）から、記録用色素（１６）を上記経路（反応式（２））によって合成した。具体的には、まず、化合物（１６−１）４．３ｇ、化合物（１６−２）４．８ｇを塩化メチレン５０ｍｌに溶解し、４−ジメチルアミノピリジン１ｇ、ジシクロヘキシルカルボジイミド２ｇを加え、室温で１０時間攪拌後、沈殿物を濾過して除き、溶媒を留去し、残った固体をシリカゲルカラムクロマトグラフィーで精製し、記録用色素（１６）を２．４ｇ得た。
Ｍａｓｓ（ｐｏｓｉ）＝８９４
【００７９】
［実施例１］
化合物（１）を２，２，３，３−テトラフルオロプロパノールに溶解し、記録層形成用塗布液（濃度：１重量％）を得た。この塗布液を表面にスパイラル状のプレグルーブ（トラックピッチ：０．４μｍ、グルーブ幅：０．２μｍ、グルーブの深さ：０．０８μｍ）が射出成形により形成されたポリカーボネート基板（直径：１２０ｍｍ、厚さ：０．６ｍｍ）のそのプレグルーブ側の表面にスピンコート法により塗布し、記録層（厚さ（プレグルーブ内）：約８０ｎｍ）を形成した。
【００８０】
次に、記録層上に銀をスパッタして厚さ約１００ｎｍの光反射層を形成した。更に、光反射層上にＵＶ硬化性樹脂（ＳＤ３１８、大日本インキ化学工業（株）製）を塗布し、紫外線を照射して硬化させ、層厚７μｍの保護層を形成した。
以上の工程により、本発明に従う光情報記録媒体を作製した。
【００８１】
［実施例２〜実施例６］
実施例１において、記録用色素（１）を下記表２に示す記録用色素に変えた（使用量は変更なし）こと以外は同様にして、本発明に従う光情報記録媒体を作製した。
【００８２】
［比較例１〜比較例５］
実施例１において、記録用色素（１）を下記比較用色素化合物Ａ〜Ｅ（使用量は変更なし）に変更したこと以外は同様にして、比較用の光情報記録媒体を作製した。
【００８３】
【化１４】
2005053058.tif 000016
【００８４】
［光情報記録媒体としての評価］
作製した光情報記録媒体の保護層側から、線速度３．５ｍ／秒で１４Ｔ−ＥＦＭ信号を発振波長４０５ｎｍの青紫色半導体レーザーを用いて記録したのち、記録した信号を再生した。最適パワーでの変調度、未記録部反射率、及び感度を測定した。さらにこの光ディスクに対し１０万ルクスのキセノン光源による光照射をＵＶフィルターを用いずに、３日間行った後の未記録部反射率を測定した。記録および記録特性評価はパルステック社製ＤＤＵ１０００を用いて行った。評価結果を下記表２に示す。
【００８５】
【表２】
2005053058.tif 000017
【００８６】
表２の結果から、本発明の光情報記録媒体（実施例１〜６）は、比較化合物Ａ〜Ｅをそれぞれ含む記録層を有する光情報記録媒体（比較例１〜５）に比べて、上記青紫色半導体レーザーに対して高い反射率を示し、かつ高い変調度を与え、しかも高感度であることがわかった。
従って、本発明に係る記録用色素を用いることで、当該光情報記録媒体が、短波長レーザーに対して高い記録特性を具えていることが確認された。また、形成される記録層の強度にも問題は無く、光堅牢性も高いことが確認された。